(57)【要約】【課題】  従来よりも加工時間の短縮を図って効率的に曲げ加工作業を行い、加工物の外観及び加工精度を良好に保つことが可能な加熱曲げ特性に優れた厚鋼板の製造方法及びその厚鋼板の曲げ加工方法を提供する。【解決手段】  加熱曲げ特性に優れた厚鋼板の製造方法は、フェライト分率が２０％以上の熱間厚鋼板を、時効が生じない温度で圧下率０．１％以上０．５％以下で圧下矯正して降伏点を低下させた後、その一面側を線状加熱して曲げ加工を行う。加熱曲げ特性に優れた厚鋼板の曲げ加工方法は、前記熱間厚鋼板の一面側を線状加熱して前記曲げ加工するに際し、該熱間厚鋼板の加熱温度を、３００℃以上６００℃未満とする。【選択図】        図１
2006205181.tif 000002
【特許請求の範囲】
【請求項１】
フェライト分率が２０％以上の熱間厚鋼板を、時効が生じない温度で圧下率０．１％以上０．５％以下で圧下矯正して降伏点を低下させた後、その一面側を線状加熱して曲げ加工を行うことを特徴とする加熱曲げ特性に優れた厚鋼板の製造方法。
【請求項２】
請求項１記載の加熱曲げ特性に優れた厚鋼板の製造方法において、前記熱間厚鋼板は、Ｃ：０．０１質量％以上０．２０質量％以下、Ｓｉ：０．０２質量％以上１．０質量％以下、Ｍｎ：０．２質量％以上２．５質量％以下、Ｐ：０．０２５質量％以下、Ｓ：０．０２０質量％以下、Ａｌ：０．００２質量％以上０．１０質量％以下、及びＮ：０．００１０質量％以上０．００８０質量％以下を含み、
更に、Ｃｕ：０．０５質量％以上１．５質量％以下、Ｃｒ：０．０５質量％以上１．０質量％以下、Ｍｏ：０．０５質量％以上０．５０質量％以下、Ｗ：０．０５質量％以上０．５０質量％以下、Ｔａ：０．０５質量％以上０．５０質量％以下、Ｎｉ：０．０５質量％以上３．５質量％以下、Ｎｂ：０．００３質量％以上０．０５質量％以下、Ｔｉ：０．００３質量％以上０．１０質量％以下、Ｖ：０．００５質量％以上０．１０質量％以下、Ｂ：０．０００３質量％以上０．００３０質量％以下、Ｃａ：０．０００３質量％以上０．００５０質量％以下、Ｍｇ：０．０００５質量％以上０．００６０質量％以下、及び希土類元素：０．０００５質量％以上０．００６０質量％以下のいずれか１種又は２種以上を含むことを特徴とする加熱曲げ特性に優れた厚鋼板の製造方法。
【請求項３】
請求項１及び２のいずれか１項に記載の加熱曲げ特性に優れた厚鋼板の製造方法において、前記熱間厚鋼板に時効が生じない温度Ｔは、以下の式を満足する温度であることを特徴とする加熱曲げ特性に優れた厚鋼板の製造方法。
Ｔ≦２５０−２６０００×｛（Ｎ質量％）−（Ｔｉ質量％）／３．４−（Ａｌ質量％）／２９｝
但し、｛（Ｎ質量％）−（Ｔｉ質量％）／３．４−（Ａｌ質量％）／２９｝＜０の場合は０とする。
【請求項４】
請求項１〜３のいずれか１項に記載の加熱曲げ特性に優れた厚鋼板の製造方法を使用する厚鋼板の曲げ加工方法であって、前記熱間厚鋼板の一面側を線状加熱して前記曲げ加工するに際し、該熱間厚鋼板の加熱温度を、３００℃以上６００℃未満とすることを特徴とする加熱曲げ特性に優れた厚鋼板の曲げ加工方法。
【請求項５】
請求項４記載の加熱曲げ特性に優れた厚鋼板の曲げ加工方法において、前記曲げ加工を行った前記熱間厚鋼板を、２５０℃を超えＡｃ１点未満の温度に加熱することを特徴とする加熱曲げ特性に優れた厚鋼板の曲げ加工方法。
【発明の詳細な説明】
【技術分野】
【０００１】
本発明は、構造物である例えば、船舶、海洋構造物、建築物、又は橋梁の製造に適した加熱曲げ特性に優れた厚鋼板の製造方法及びその厚鋼板の曲げ加工方法に関する。
【背景技術】
【０００２】
従来、例えば、船舶を製造する場合、ガスバーナーを使用して厚鋼板に線状加熱を行い、この厚鋼板を目的とする形状に曲げて加工して使用していた。
線状加熱方法としては、例えば、特許文献１に、高温における降伏強度を高めた鋼板を使用し、この鋼板を高温（表面温度：６００〜１１００℃）まで加熱する方法が開示されている。これにより、鋼板の曲げ変形量を大きくして、作業効率を高め、構造物の建造コスト削減を図っていた。
【０００３】
【特許文献１】特開平８−１０３８２４号公報
【発明の開示】
【発明が解決しようとする課題】
【０００４】
しかしながら、前記した鋼板の曲げ加工方法は、ガスバーナーによる一回当りの加熱による角変形量を高め、加熱回数を減らして行う方法であるため、極端な湾曲が生じて曲げ加工形状が滑らかでなくなり、加工物の外観及び工作精度が問題となる場合がある。
また、加工物を曲げ過ぎた場合には、その修正に手間がかかる可能性があるため、加熱による角変形量を大きくすることが、必ずしも曲げ加工作業の効率化に繋がらない場合もある。
【０００５】
本発明はかかる事情に鑑みてなされたもので、従来よりも加工時間の短縮を図って効率的に曲げ加工作業を行い、加工物の外観及び加工精度を良好に保つことが可能な加熱曲げ特性に優れた厚鋼板の製造方法及びその厚鋼板の曲げ加工方法を提供することを目的とする。
【課題を解決するための手段】
【０００６】
前記目的に沿う第１の発明に係る加熱曲げ特性に優れた厚鋼板の製造方法は、フェライト分率が２０％以上の熱間厚鋼板を、時効が生じない温度で圧下率０．１％以上０．５％以下で圧下矯正して降伏点を低下させた後、その一面側を線状加熱して曲げ加工を行う。
【０００７】
また、第１の発明に係る加熱曲げ特性に優れた厚鋼板の製造方法において、前記熱間厚鋼板は、Ｃ：０．０１質量％以上０．２０質量％以下、Ｓｉ：０．０２質量％以上１．０質量％以下、Ｍｎ：０．２質量％以上２．５質量％以下、Ｐ：０．０２５質量％以下、Ｓ：０．０２０質量％以下、Ａｌ：０．００２質量％以上０．１０質量％以下、及びＮ：０．００１０質量％以上０．００８０質量％以下を含み、
更に、Ｃｕ：０．０５質量％以上１．５質量％以下、Ｃｒ：０．０５質量％以上１．０質量％以下、Ｍｏ：０．０５質量％以上０．５０質量％以下、Ｗ：０．０５質量％以上０．５０質量％以下、Ｔａ：０．０５質量％以上０．５０質量％以下、Ｎｉ：０．０５質量％以上３．５質量％以下、Ｎｂ：０．００３質量％以上０．０５質量％以下、Ｔｉ：０．００３質量％以上０．１０質量％以下、Ｖ：０．００５質量％以上０．１０質量％以下、Ｂ：０．０００３質量％以上０．００３０質量％以下、Ｃａ：０．０００３質量％以上０．００５０質量％以下、Ｍｇ：０．０００５質量％以上０．００６０質量％以下、及び希土類元素：０．０００５質量％以上０．００６０質量％以下のいずれか１種又は２種以上を含むことが好ましい。
【０００８】
そして、第１の発明に係る加熱曲げ特性に優れた厚鋼板の製造方法において、前記熱間厚鋼板に時効が生じない温度Ｔは、以下の式を満足する温度であることが好ましい。
Ｔ≦２５０−２６０００×｛（Ｎ質量％）−（Ｔｉ質量％）／３．４−（Ａｌ質量％）／２９｝
但し、｛（Ｎ質量％）−（Ｔｉ質量％）／３．４−（Ａｌ質量％）／２９｝＜０の場合は０とする。
【０００９】
前記目的に沿う第２の発明に係る加熱曲げ特性に優れた厚鋼板の曲げ加工方法は、第１の発明に係る加熱曲げ特性に優れた厚鋼板の製造方法を使用する厚鋼板の曲げ加工方法であって、前記熱間厚鋼板の一面側を線状加熱して前記曲げ加工するに際し、該熱間厚鋼板の加熱温度を、３００℃以上６００℃未満とする。
【００１０】
また、第２の発明に係る加熱曲げ特性に優れた厚鋼板の曲げ加工方法において、前記曲げ加工を行った前記熱間厚鋼板を、２５０℃を超えＡｃ１点未満の温度に加熱することが好ましい。
【発明の効果】
【００１１】
本発明の加熱曲げ特性に優れた厚鋼板の製造方法は、熱間厚鋼板を圧下矯正して降伏点を低下させた後、その一面側を線状加熱して曲げ加工を行うので、この線状加熱の際の温度を従来よりも低温にでき、加工時間の短縮を図って効率的に曲げ加工作業を行うことが可能な熱間厚鋼板を製造できる。
また、線状加熱を従来よりも低温で実施できるため、例えば、熱間厚鋼板の一面側の略全面を線状加熱しても、その加熱に長時間を要することなく、しかも極端な湾曲を生じさせることなく、加工物の外観及び加工精度を良好に保つことが可能な熱間厚鋼板を提供できる。
【００１２】
本発明の加熱曲げ特性に優れた厚鋼板の曲げ加工方法は、熱間厚鋼板を線状加熱して曲げ加工するに際し、熱間厚鋼板の加熱温度を従来よりも低温にできるので、加工時間の短縮を図って効率的に曲げ加工作業を行うことができる。
ここで、曲げ加工を行った熱間厚鋼板を、２５０℃を超えＡｃ１点未満の温度に加熱することにより、熱間厚鋼板の低下した降伏点を回復できるので、均一な材質の加工物を製造できる。
【発明を実施するための最良の形態】
【００１３】
続いて、添付した図面を参照しつつ、本発明を具体化した実施の形態につき説明し、本発明の理解に供する。
ここで、図１（Ａ）は厚鋼板の降伏強度と温度との関係を示す説明図、（Ｂ）は厚鋼板の角変形量と線状加熱温度との関係を示す説明図である。
【００１４】
本発明の一実施の形態に係る加熱曲げ特性に優れた厚鋼板の製造方法は、フェライト分率が２０％以上の熱間厚鋼板（以下、単に厚鋼板ともいう）を、時効が生じない温度で圧下率０．１％以上０．５％以下で圧下矯正して降伏点を低下させた後、その一面側を線状加熱して曲げ加工を行う方法である。以下、詳しく説明する。
【００１５】
厚鋼板は、従来使用されている一般的なものであり、その成分は、Ｃ、Ｓｉ、Ｍｎ、Ｐ、Ｓ、Ａｌ、及びＮを含み、更に、Ｃｕ、Ｃｒ、Ｍｏ、Ｗ、Ｔａ、Ｎｉ、Ｎｂ、Ｔｉ、Ｖ、Ｂ、Ｃａ、Ｍｇ、及び希土類元素（ＲＥＭ）のいずれか１種又は２種以上を含むものである。上記した各元素の含有量を以下に示す。
Ｃ：０．０１質量％以上０．２０質量％以下、Ｓｉ：０．０２質量％以上１．０質量％以下、Ｍｎ：０．２質量％以上２．５質量％以下、Ｐ：０．０２５質量％以下、Ｓ：０．０２０質量％以下、Ａｌ：０．００２質量％以上０．１０質量％以下、Ｎ：０．００１０質量％以上０．００８０質量％以下、Ｃｕ：０．０５質量％以上１．５質量％以下、Ｃｒ：０．０５質量％以上１．０質量％以下、Ｍｏ：０．０５質量％以上０．５０質量％以下、Ｗ：０．０５質量％以上０．５０質量％以下、Ｔａ：０．０５質量％以上０．５０質量％以下、Ｎｉ：０．０５質量％以上３．５質量％以下、Ｎｂ：０．００３質量％以上０．０５質量％以下、Ｔｉ：０．００３質量％以上０．１０質量％以下、Ｖ：０．００５質量％以上０．１０質量％以下、Ｂ：０．０００３質量％以上０．００３０質量％以下、Ｃａ：０．０００３質量％以上０．００５０質量％以下、Ｍｇ：０．０００５質量％以上０．００６０質量％以下、希土類元素：０．０００５質量％以上０．００６０質量％以下である。
【００１６】
以下、各化学成分の含有量を規定した根拠について説明する。
Ｃは、鋼の強度を向上させる有効な成分であるため、下限を０．０１質量％としている。一方、Ｃの過剰添加は、例えば、鋼材の溶接性又はＨＡＺ靱性を著しく低下させるので、その上限を０．２０質量％としている。
Ｓｉは、溶製時の脱酸に必要な元素であり、適量添加するとマトリクスを固溶強化できるため、０．０２質量％以上添加している。一方、添加量が１．０質量％を超える場合、ＨＡＺの硬化により靱性が低下するため、上限を１．０質量％とした。
Ｍｎは、母材の強度及び靱性の確保に有効な成分であるため、０．２質量％以上の添加が必要であるが、例えば、溶接部の靱性又は割れ性の許容できる範囲を考慮して、その上限を２．５質量％とした。
【００１７】
Ｐ及びＳは、含有量が少ないほど望ましいが、これを工業的に低減させるためには、多大なコストがかかることから、それぞれの上限値を０．０２５質量％、０．０２０質量％とした。
Ａｌは、重要な脱酸元素であるため、その下限値を０．００２質量％とした。一方、Ａｌが多量に存在すると、鋳片の表面品位が劣化するため、その上限値を０．１０質量％とした。
Ｎは、ＡｌＮとして析出することで、オーステナイトを微細化させる効果があるが、過剰添加で固溶Ｎが増大すると、ＨＡＺ靱性の低下を招くことから、０．００１０質量％以上０．００８０質量％以下の範囲に制限した。
【００１８】
また、選択添加元素は、以下の理由により、その含有量を規定した。
Ｃｕ、Ｃｒ、Ｍｏ、Ｗ、及びＴａは、鋼材の焼入れ性向上により、高強度化させるために有効であることから、０．０５質量％以上添加しているが、多量に添加すると、溶接性又はＨＡＺ靱性を低下させるため、Ｃｕについては１．５質量％、Ｃｒについては１．０質量％、Ｍｏ、Ｗ、及びＴａについては０．５０質量％を上限とした。
Ｎｉは、鋼材の強度及び靱性を向上させることから、０．０５質量％以上添加しているが、Ｎｉ量の増加はコストを上昇させるので３．５質量％を上限とした。
Ｎｂ及びＴｉは、微量の添加により、結晶粒の微細化と析出強化の両面で有効に機能するため、０．００３質量％以上添加しているが、過剰に添加すると、溶接部の靱性を著しく低下させるため、Ｎｂについて０．０５質量％、Ｔｉについては０．１０質量％を上限とした。
【００１９】
Ｖは、焼入れ性を向上させると共に、炭窒化物を形成して高強度化に寄与するため、０．００５質量％以上添加するが、多量の添加はＨＡＺ靱性を劣化させるため、０．１０質量％を上限とした。
Ｂは、ＨＡＺ靱性に有害な粒界フェライト又はフェライトサイドプレートの成長抑制と、高強度化に有効であることから、０．０００３質量％以上添加するが、過剰の添加は靱性を劣化させることから、０．００３０質量％を上限とした。
Ｃａ、Ｍｇ、及び希土類元素は、酸化物又は硫化物を形成し、ＨＡＺ結晶粒粗大化の防止、及び母材の異方性の軽減を目的に添加するが、添加量が少ないと効果がなく、過剰の添加は靱性を損なうため、Ｃａは０．０００３質量％以上０．００５０質量％以下、Ｍｇは０．０００５質量％以上０．００６０質量％以下、及び希土類元素は０．０００５質量％以上０．００６０質量％以下の範囲とした。
【００２０】
また、厚鋼板のフェライト分率が２０％未満の場合、圧下率が０．１％以上の圧下矯正を行っても、転位を十分に導入させることができないため、降伏点の低下が少なく、後工程で行う線状加熱時の変形量を十分確保することができない。
なお、フェライト分率が２０％以上の厚鋼板は、例えば、以下に示す方法で製造できる。
まず、スラブ（圧延材）を１０００℃以上１３００℃以下の温度に加熱した後、Ａｒ３点以上１１００℃以下の温度のもとで、累積圧下率が５０％以上になるように熱間圧延を行う。圧延後は空冷してもよいが、高強度化を図るために冷却装置で冷却してもよい。この水冷は、フェライト分率を２０％以上とするために、冷却速度が２０℃／秒以下、又は冷却停止温度が４００℃以上になるように行う。そして、必要に応じて、水冷した厚鋼板の熱処理を６５０℃以下で行う。この方法により、フェライト分率が２０％以上の厚鋼板を製造できるが、これに限定されるものではない。
【００２１】
前記した化学成分を含有するスラブを圧延機で圧延し、例えば厚みを４．５ｍｍ以上１００ｍｍ以下とした厚鋼板を、軽圧下矯正機によって、時効が生じない温度で、その圧下率を０．１％以上０．５％以下として、その形状を矯正する。
ここで、厚鋼板に時効が生じる温度で圧延を行う場合、厚鋼板中に含まれるＴｉ及びＡｌのいずれか一方又は双方に固定されていない固溶Ｎが再び転位に固着されるため、厚鋼板の降伏点が上昇してしまう。
また、軽圧下圧延の圧下率が０．１％未満の場合、厚鋼板に可動転位を均一かつ十分な量導入することができず、その降伏点を低下させることができない。一方、圧下率が０．５％を超える場合、厚鋼板の転位密度が過剰に多くなるため加工硬化が生じ、その降伏点が上昇に転じることに加えて、伸びの低下が顕著化してくる。
このため、圧下率を０．１％以上０．５％以下としている。
【００２２】
なお、厚鋼板に時効が生じない温度Ｔ（℃）は、下式を満足する温度で規定できる。
Ｔ≦２５０−２６０００×｛（Ｎ質量％）−（Ｔｉ質量％）／３．４−（Ａｌ質量％）／２９｝
但し、｛（Ｎ質量％）−（Ｔｉ質量％）／３．４−（Ａｌ質量％）／２９｝＜０の場合は０とする。
前記したように、厚鋼板の成分は、ＡｌとＮが必須元素であるが、Ｔｉが選択元素であるため、厚鋼板中にＴｉが含まれない場合は、前記式において、（Ｔｉ質量％）＝０とする。
この式を使用することにより、時効が生じる温度を、厚鋼板の成分（鋼種）に応じて把握できる。
【００２３】
厚鋼板に時効が生じない温度Ｔを規定する前記式は、以下のようにして導き出された。
一般に、時効は固溶Ｃ及びＮ量が多いほど起こり易いが、固溶Ｃ量は簡易的に評価することが困難であり、通常の製造条件では固溶Ｎ量の方が多く、より支配的と考えられる。そこで、本実施の形態では、固溶Ｎ量のみに着目し、Ｎ、Ａｌ、及びＴｉ量の異なる鋼板を用いて、種々の温度で熱処理を行い、降伏点の回復挙動から厚鋼板に時効が生じない温度を求めた。その結果、鋼板温度が２５０℃を超えると、成分によらず時効が生じること、またＮ量が多く、しかもＴｉ及びＡｌ量が少ないほど時効が起こり易いことから、前記式のような関数型を仮定して、重回帰分析により係数を決定した。
ここで、厚鋼板の矯正温度が前記式の温度Ｔ（℃）を超える場合、Ｔｉ又はＡｌに固定されていない固溶Ｎが再び転位に固着されてしまうため、降伏点が回復して線状加熱時の角変形量が小さくなってしまう。
【００２４】
以上の方法で降伏点を低下させた厚鋼板の一面側を線状加熱して、曲げ加工を行う。
まず、降伏点と曲げ加工特性との関係について説明する。
本発明者らは、厚鋼板を線状加熱する場合、表面温度を高くしていくと角変形量は大きくなるが、ある温度以上になると表裏面の温度差が小さくなるため、角変形量が小さくなることを見出した。
また、図１（Ａ）に示す降伏強度の温度依存性を有する厚鋼板ａ、ｂを線状加熱すると、図１（Ｂ）に示すように、加熱温度が高い場合には、降伏強度の高い厚鋼板ａの方が角変形量が大きくなり、また加熱温度が低い場合には、降伏強度の低い厚鋼板ｂの方が変形量が大きくなることを見出した。更に、前記した方法により、低温域での降伏強度を低下させた厚鋼板ｃを使用することで、厚鋼板ｂよりも低い温度で大きな角変形が得られることを見出した。
【００２５】
このことから、例えば、厚鋼板ｂの降伏強度を、前記した方法により低下させた厚鋼板ｃを使用することで、厚鋼板ｂよりもより低い温度で、大きな角変形量が得られ、曲げ加工特性を良好にできる。
厚鋼板の線状加熱に際しては、厚鋼板をバーナーで加熱し、この加熱された部分を直ぐに水で冷却する。これにより、加熱された部分が膨張した後、塑性変形（圧縮塑性歪が発生）し、冷却により収縮するので、目的とする形状に曲げ加工できる。
【００２６】
続いて、本発明の一実施の形態に係る加熱曲げ特性に優れた厚鋼板の曲げ加工方法について説明する。
まず、前記した本発明の一実施の形態に係る加熱曲げ特性に優れた厚鋼板の製造方法を使用して、厚鋼板の降伏点を低下させる。そして、この厚鋼板の一面側を線状加熱して曲げ加工するに際し、厚鋼板の加熱温度を３００℃以上８００℃以下の温度領域で行う。
【００２７】
なお、前記したように、厚鋼板は軽圧下矯正機による圧下矯正を行わない場合よりも、降伏点が低下しているため、前記した温度領域の中でも、特に低温領域である３００℃以上６００℃未満で、厚鋼板の線状加熱を行うことが好ましい。
ここで、線状加熱時の厚鋼板の表面最高到達温度が３００℃未満である場合、厚鋼板が十分な剛性を有しているため、ほとんど変形が生じない。一方、厚鋼板の表面最高到達温度が６００℃以上である場合、厚鋼板の裏面側の温度も上昇し、表裏面の降伏強度差が小さくなるため、角変形量が低下してしまう恐れがある。また、温度上昇に伴い、曲げ加工作業に長時間を要して作業性が悪く、しかも熱エネルギーコストが上昇して経済的でない。しかし、厚鋼板の表面最高到達温度が８００℃を超えるまでは、熱エネルギーコストが上昇して経済的ではないが、角変形量の低下の程度は問題ない程度である。
このため、厚鋼板の加熱温度を３００℃以上６００℃未満に設定する。
【００２８】
なお、線状加熱を行うに際しては、厚鋼板の表面最高到達温度が３００℃以上であるので、厚鋼板の加熱された部分に時効が生じて、低下していた降伏点が前記した圧下矯正を行う前程度まで回復し、良好な製品品質となる。
そして、必要に応じて、曲げ加工を行った熱間厚鋼板を、２５０℃を超えＡｃ１点未満の温度に加熱する。
【００２９】
ここで、熱処理温度が２５０℃以下の場合、厚鋼板の成分系によっては十分時効が起こらない恐れがあり、線状加熱部と非加熱部との降伏強度の差を、小さくできない可能性がある。一方、熱処理温度がＡｃ１点以上の場合、オーステナイトへの変態が開始されるため、熱間圧延で造り込んだ組織及び材質が大きく変化してしまう。
このため、線状加熱が終了した熱間厚鋼板を、２５０℃を超えＡｃ１点未満の温度に加熱する。
このように、厚鋼板全体を熱処理することで、均一な材質の厚鋼板にできる。
【実施例】
【００３０】
次に、本発明の作用効果を確認するために行った実施例について説明する。
鋼板として、前記実施の形態で示した化学成分を含む１６種類の鋼板を使用した。この各鋼板の必須添加元素とその各成分量を表１、選択元素とその各成分量を表２、及びＡｃ１変態点を表３にそれぞれ示す。
【００３１】
【表１】
2006205181.tif 000003
【００３２】
【表２】
2006205181.tif 000004
【００３３】
【表３】
2006205181.tif 000005
【００３４】
表１及び表２から明らかなように、各成分量は、前記した実施の形態の限定範囲を満足している。
この鋼板Ｎｏ１〜８を実施例１〜８とし、鋼板Ｎｏ９〜１６を比較例１〜８として、線状加熱を行う各鋼板の製造条件を、表４及び表５にそれぞれ示す。なお、表４には、圧延前のスラブ厚、鋼板の板厚、圧延前の加熱温度、熱間圧延条件（圧延開始時のスラブ温度、圧延終了時の鋼板温度、累積圧下率）、圧延終了後の冷却条件（鋼板の冷却速度、冷却停止温度）、及び冷却終了後の熱処理温度を示す。また、表５には、鋼板の組織（フェライト分率）、及び鋼板の圧下矯正条件（温度、圧下率、及び時効発生温度）を示す。
【００３５】
【表４】
2006205181.tif 000006
【００３６】
【表５】
2006205181.tif 000007
【００３７】
表５に示すように、比較例１は、圧下矯正の際の鋼板温度（１９５℃）が時効発生温度（１７７℃）を超えている。また、比較例４は鋼板の圧下率が０．１％未満であり、比較例５は鋼板に圧下矯正を行っておらず（圧下率０％）、比較例６は鋼板の圧下率が０．５％を超えている。そして、比較例８は、フェライト分率が２０％未満である。
このように、比較例１、４〜６、８の各鋼板は、その製造条件が前記した実施の形態の条件を満足するものではない。なお、他の鋼板、実施例１〜８、比較例２、３、７については、その製造条件が前記した実施の形態の条件を満足している。
【００３８】
次に、前記した各鋼板を線状加熱する際の条件及びその結果を、表６及び表７にそれぞれ示す。なお、表６には、線状加熱条件（鋼板の表面温度、鋼板の角変形量）、線状加熱後の部材（鋼板）熱処理温度、鋼板の線状加熱部の材質（降伏点、引張強度、伸び）、及び非線状加熱部の材質（降伏点、引張強度、伸び）を示す。また、表７には、線状加熱を行った後に曲げ加工した鋼板の評価（鋼板形状、材質、線状加熱角変形量、線状加熱作業効率、総合）について示す。この評価に際しては、良好を○、良好ではないが使用しても問題無いものを△、使用できないものを×とした。
【００３９】
【表６】
2006205181.tif 000008
【００４０】
【表７】
2006205181.tif 000009
【００４１】
この線状加熱は、図２に示すように、前記した各鋼板から一辺が５００ｍｍの鋼板１０をそれぞれ切断し、その幅方向の中心を奥行き方向にバーナー１１を移動させて行った。なお、バーナー１１に追従するように冷却水ノズル１２を移動させ、バーナー１１で加熱された部分に直ぐに冷却水を噴出させて冷却している。
この線状加熱時のバーナー１１の酸素圧力、アセチレン圧力、バーナー１１の口径、鋼板表面からのバーナー１１（口径）の高さ位置、冷却水ノズル１２からの冷却水流量、及びバーナー１１の移動速度を表８に示す。
【００４２】
【表８】
2006205181.tif 000010
【００４３】
また、鋼板１０に線状加熱を行い、鋼板１０が曲げ変形したときの角変形量は、図３に示すように、鋼板１０の曲がった部分の幅をｗ／２、曲がった部分の最大起き上がり量をｄ、曲がった部分の傾斜角度を２δとして、以下の式により算出した。
δ＝（１／２）×ｓｉｎ-1（２ｄ／ｗ）
そして、鋼板１０の線状加熱部の材質及び非線状加熱部の材質を評価する降伏点（ＹＰ）、引張強度（ＴＳ）、及び伸び（ＥＬ）の測定は、ＪＩＳ  １Ａ号全厚引張試験片により行った。なお、引張試験片は、圧延方向と直角方向に採取した。
【００４４】
表６に示すように、比較例２は、線状加熱の際の鋼板の表面温度（２７０℃）が、３００℃未満になっており、また比較例３は、鋼板の表面温度（９００℃）が、線状加熱を行っても問題無い８００℃を超えている。そして、比較例７は、線状加熱後に行う熱処理温度（８００℃）が、Ａｃ１点（７２０℃）を超えている（表３参照）。
以上のことから、実施例１〜８については、鋼板の製造条件及び線状加熱の条件の全てが、前記した実施の形態の条件を満足している。
以下、実施例１〜８及び比較例１〜８の各評価について説明する。
【００４５】
実施例１〜８は、鋼板の製造条件及び線状加熱の条件の全てが、前記した実施の形態の条件を満足しているため、表７から明らかなように、鋼板形状、材質、線状加熱角変形量、及び線状加熱作業効率のいずれについても良好な結果が得られた。
特に、実施例３、７については、線状加熱後に熱処理を行ったので、線状加熱部と非線状加熱部との材質（降伏点、引張強度、及び伸び）の差が、他の実施例よりも小さくなっており、均一な材質の厚鋼板を製造できることを確認できた。
【００４６】
一方、比較例１は、圧下矯正の際の鋼板温度が高かったため、時効により降伏点が回復し、角変形量が小さくなった（表５参照）。
比較例２は、線状加熱の際の鋼板温度が低かったため、角変形量が小さくなった（表６参照）。
比較例３は、線状加熱の際の鋼板温度が高かったため、作業効率が低下し、角変形量も低下した（表６参照）。
比較例４は、矯正の際の圧下率が小さかったため、降伏点が低下せず角変形量が小さくなり、鋼板形状もよくなかった（表５参照）。
【００４７】
比較例５は、圧下矯正を行わなかったため、降伏点が低下せず角変形量が小さくなり、鋼板形状もよくなかった（表５参照）。
比較例６は、矯正の圧下率が大きかったため、加工硬化により伸びが劣化した（表５参照）。
比較例７は、線状加熱後の部材熱処理温度が高過ぎたため、変態により組織が変わり、強度が顕著に低下してしまった（表６参照）。
比較例８は、圧下矯正前の鋼板のフェライト分率が低かったため、降伏点を十分下げることができず、角変形量が小さくなった（表５参照）。
以上のことから、本発明の加熱曲げ特性に優れた厚鋼板の製造方法及びその厚鋼板の曲げ加工方法を使用することで、従来よりも加工時間の短縮を図って効率的に曲げ加工作業を行うことができ、加工物の外観及び加工精度を良好に保てることを確認できた。
【００４８】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の加熱曲げ特性に優れた厚鋼板の製造方法及びその厚鋼板の曲げ加工方法を構成する場合も本発明の権利範囲に含まれる。
【図面の簡単な説明】
【００４９】
【図１】（Ａ）は厚鋼板の降伏強度と温度との関係を示す説明図、（Ｂ）は厚鋼板の角変形量と線状加熱温度との関係を示す説明図である。
【図２】実施例に係る厚鋼板の曲げ加工方法における線状加熱の説明図である。
【図３】線状加熱後の角変形量δの算出方法の説明図である。
【符号の説明】
【００５０】
１０：鋼板、１１：バーナー、１２：冷却水ノズル
【図１】
2006205181.tif 000011
【図２】
2006205181.tif 000012
【図３】
2006205181.tif 000013